비활성 대기 하 에서 , 40 g 의 톨루엔 및 백금 10 - 12 % 를 함유 하 는 14 mg 의 Karstedt 백금 용액 을 도입 하 였 다 . 혼합물 을 85 ℃ 에서 가열 및 교반 하 고 , 이어서 95 . 7 g 의 α , ω - SiH 실리콘 오일 ( 100 g 당 0 . 2 당량 의 SiH 를 함유 ) 및 ≡ SiVi 단위 를 함유 하 는 4 . 3 g 의 고리 실리콘 오일 ( 100 g 당 1 . 13 당량 의 ≡ SiVi 를 함유 ) 을 촉매 용액 에서 1 . 5 시간 에 걸쳐 동시 에 반응 시켰 다 . 반응 혼합물 을 ≡ SiVi 단위 의 전환 도 가 완료 될 때 까지 , 85 ℃ 에서 4 시간 이상 추가 로 가열 하 였 다 . 휘발 성 물질 을 분리 해 낸 후 , 수득 된 분지 형 실리콘 오일 은 103 　 mm 2 / s 의 점도 를 갖 고 , 100 g 당 0 . 14 당량 의 ≡ SiH 를 함유 하 였 다 .